(57)【要約】  無洗浄の低い残留物のハンダペーストは、半導体素子のダイ接着分配又はファインピッチ印刷として記載されている。該ハンダペーストは、ペースト分離する傾向のない均一な粘稠性を有する。均一に残りの残留物は、透明及び結晶様であり、かつ先に溶剤で洗浄してフラックス残留物を取り除かない他の加工工程と相容性がある。該ハンダペーストは、粘性のある溶剤系、チキソトロープ剤、活性剤、添加剤、及び場合による可塑剤との組合せにおけるロジンの比較的少量を含有する。溶剤、例えば２，５−ジメチル−２，５−ヘキサンジオール又はイソボルニルシクロヘキサノールの粘度は、３０℃で１００００ｃｐｓより大きい。該ペーストは、リフローハンダ付けのために使用されうる。【特許請求の範囲】
【請求項１】
フラックス中で分散されたハンダ粉末を含有する半導体素子のダイ接着のためのハンダペーストであって、該フラックスが、溶剤系、少なくとも１つのチキソトロープ剤、少なくとも１つの活性剤、及びロジンの均質混合物を含有し、前記溶剤系は、室温で高粘度の溶剤及び／又は固形の溶剤を含有し、かつそれぞれフラックスの全質量に対して、溶剤系の濃度は、５５〜７５質量％に達し、並びにロジンの濃度は、１０〜２５質量％に達する、ハンダペースト。
【請求項２】
さらに前記溶剤系が、１つ以上のグリコールエーテル、及び１つ以上のアルコールを含有する、請求項１に記載のハンダペースト。
【請求項３】
前記の高粘度の溶剤及び／又は固形の溶剤が、トリメチロプロパン、１，２−オクタンジオール、１，８−オクタンジオール、２，５−ジメチル−２，５−ヘキサンジオール、イソボルニルシクロヘキサノール又はそれらの組み合わせからなる群から選択される、請求項２に記載のハンダペースト。
【請求項４】
前記グリコールエーテルが、モノ−、ジ−もしくはトリ−プロピレングリコールメチルエーテル、モノ−、ジ−もしくはトリ−プロピレングリコールｎ−ブチルエーテル、モノ−、ジ−もしくはトリ−エチレングリコールｎ−ブチルエーテル、エチレングリコールメチルエーテル、トリ−エチレングリコールメチルエーテル、ジ−エチレングリコールジ−ブチルエーテル、テトラ−エチレングリコールジ−メチルエーテル、又はそれらの組み合わせからなる群から選択される、請求項３に記載のハンダペースト。
【請求項５】
前記アルコールが、２−エチル−１，３−ヘキサンジオール、ｎ−デシルアルコール、２−メチル−２，４−ペンタンジオール、テルピネオール及びイソプロパノール又はそれらの混合物からなる群から選択される、請求項４に記載のハンダペースト。
【請求項６】
前記ロジンが、トール油ロジン、水素化ロジン、部分的に水素化されたロジン、脱水素化ロジン又はそれらの組み合わせからなる群から選択される、請求項５に記載のハンダペースト。
【請求項７】
前記チキソトロープ剤が、グリセリルトリス−１２−ヒドロキシステアレート、改質グリセリルトリス−１２−ヒドロキシステアレート、ポリアミド、ステアラミド又はそれらの組み合わせからなる群から選択された、請求項６に記載のハンダペースト。
【請求項８】
前記活性剤が、カプロン酸、フェニル酢酸、安息香酸、サリチル酸、アミノ安息香酸、４−ｎ−ブチル安息香酸、４−ｔ−ブチル安息香酸、３，４−ジメトキシ安息香酸、シュウ酸、コハク酸、マレイン酸、リンゴ酸、アジピン酸、マロン酸、及びそれらの混合物からなる群から選択される有機酸を含有し、かつさらに該活性剤は、モノエタノールアミン、ジエタノールアミン、トリエタノールアミン、イソプロパノールアミン、又はそれらの組み合わせからなる群から選択されるアミンを含有する、請求項７に記載のハンダペースト。
【請求項９】
さらに前記ペーストが、エトキシ化アミンロジン、アミンロジン、ロジンのメチルエステル、ｎ−オレイルサルコシン及びオレイルイミダゾリン、又はそれらの混合物からなる群から選択される添加剤を含有する、請求項８に記載のハンダペースト。
【請求項１０】
前記フラックス成分が、それぞれフラックスの全質量に対して、チキソトロープ剤１〜６質量％、活性剤１０〜２０質量％、及び添加剤０．５〜３質量％を含有する、請求項９に記載のハンダペースト。
【請求項１１】
それぞれフラックスの全質量に対して、前記溶剤系が、室温で高粘度の溶剤及び／又は固形の溶剤３０〜５０質量％、グリコールエーテル１０〜３０質量％及びアルコール１０〜２０質量％を含有し、かつ前記活性剤が、酸５〜１５質量％及びアミン１〜１０質量％を含有する、請求項１０に記載のハンダペースト。
【請求項１２】
前記ハンダ粉末が、鉛を含有するハンダ合金又は鉛を有さないハンダ合金から選択される、請求項１１に記載のハンダペースト。
【請求項１３】
前記の鉛を含有するハンダ合金が、少なくとも８５質量％の鉛を有するＰｂＳｎ−、ＰｂＳｎＡｇ−、ＰｂＡｇ−、又はＰｂｌｎＡｇ−合金から選択される、請求項１２に記載のハンダペースト。
【請求項１４】
さらに前記ペーストが、ジメチルフタレート、ジブチルフタレート、ジイソデシルフタレート、ブチルオレエート、ジイソブチルアジペート、ジオクチルアジペート、ジプロピレングリコールジベンゾエート、ジオクチルセバセート、及びそれらの混合物からなる群から選択される可塑剤を含有する、請求項９に記載のハンダペースト。
【請求項１５】
前記フラックスが、それぞれフラックスの全質量に対して、チキソトロープ剤１〜６質量％、活性剤１０〜２０質量％、添加剤０．５〜３質量％、及び可塑剤０．１〜２質量％を含有する、請求項１４に記載のハンダペースト。
【請求項１６】
それぞれフラックスの全質量に対して、前記溶剤系が、室温で高粘度の溶剤及び／又は固形の溶剤２０〜４０質量％、アルコール３０〜５０質量％を含有し、かつ前記活性剤が、酸５〜１５質量％及びアミン１〜１０質量％を含有する、請求項１５に記載のハンダペースト。
【請求項１７】
前記ハンダ粉末が、鉛を含有するハンダ合金又は鉛を有さないハンダ合金から製造される、請求項１６に記載のハンダペースト。
【請求項１８】
前記の鉛を含有するハンダ合金が、ＳｎＰｂ−、ＳｎＰｂＡｇ−、ＳｎＰｂＢｉ−、及びＰｂＳｎＳｂ−合金から選択される、請求項１７に記載のハンダペースト。
【請求項１９】
前記の鉛を有さないハンダ合金が、ＳｎＡｇＣｕ−、ＳｎＡｇ−、ＳｎＣｕ−、ＳｎＣｕＩｎ−、ＳｎＡｇＣｕＳｂ−、ＳｎＡｇＳｂ−、ＳｎＳｂ−又はＢｉＳｎ−合金から選択される、請求項１７に記載のハンダペースト。
【請求項２０】
前記溶剤系の高粘度の溶剤及び／又は固形の溶剤が、リフローハンダ付け工程の間に蒸発される、請求項１に記載の半導体素子のダイ接着のためのハンダペースト。
【発明の詳細な説明】
【技術分野】
【０００１】
本発明は、半導体素子のダイ接着剤又はリフローハンダ付けのための無洗浄の、低残留物のハンダペーストに関する。該ハンダペーストは、ペースト分離の傾向がない均一な粘稠度を有する。最終的に残った残留物は、透明及び結晶様であり、かつ先に溶剤で洗浄してフラックス残留物を取り除かない他の加工工程と相容性である。
【０００２】
背景技術
ハンダペーストは、一般にビヒクルとしても称される、フラックス中でハンダ粉末を分散することによって製造される結合材料である。ハンダペーストは、例えば、ステンシルを使用するスクリーン印刷によって印刷された回路基板に、又はそれぞれの領域上に好適な該ペーストの少量を付着してハンダ付けさせるためにシリンジを介して分配することによってあらゆる金属化表面に適用され、かつ続いて炉中で加熱されて、ハンダを溶かし、そして接着を実施する。このハンダ付け技術を、一般にリフローハンダ付けと言う。赤外線加熱、レーザー加熱、熱気加熱、及び熱板加熱を含む種々の加熱法は、リフロー炉中で使用されうる。ハンダペーストは、スクリーン印刷又は分配に好適な一定のレオロジー特性を有さなければならない。
【０００３】
ハンダペーストのフラックス又はビヒクルは、接着表面から及びハンダ粉末から酸化物層を取り除いて良好に接着させることを可能にする少なくとも１つの活性剤を含有する。さらに該フラックスは、ペーストのレオロジー特性を調節する成分を含有する。従来のフラックスの主成分は、それぞれフラックスの全質量に対して、４０〜７０質量％の濃度で使用されるロジン及びロジン誘導体、及び２０〜５０質量％の濃度で使用される溶剤の組み合わせである。
【０００４】
かかる従来のフラックスの一つの欠点は、ロジン及びフラックスの他の固形成分の相当量は、得られたハンダ継手上又は付近にフラックス残留物として残存することである。リフローの間、多くの化学反応が、ロジン、フラックスの他の成分と、ハンダ合金の表面上の金属酸化物との間で起こる。反応生成物の不揮発性部分及び未加工材料の不活性成分は、残留物として加工物上に残存する。工業用の無洗浄ハンダペーストは、残留物６〜７質量％を有する。
【０００５】
前記残留物は、著しい量で残っている場合に、ハンダ付けされた領域の不良な外観を導き、かつハンダペーストでハンダ付けさせた電子部品のピンの接触を損なう。さらに、フラックス残留物は、フラックス残留物による吸湿によって減少する加工物の回路間での絶縁抵抗を生じてよく、又はフラックス残留物からの腐食生成物の形成によって破壊もしくは切断された回路を生じてよい。従って、高い信頼性を要求するための電子装置における使用を目的とする加工物は、リフローハンダ付け後に、洗浄剤で洗浄して、ハンダ付けさせた領域中で残っているフラックス残留物を取り除かなければならない。
【０００６】
しばしば、電子装置は、湿気に反して密封させ、信頼性を増加しなければならない。密封は、全体の加工物を成形する樹脂によって行われる。そのような場合において、該加工物は、洗浄剤で洗浄され、樹脂被覆又は樹脂成形する前にあらゆるフラックス残留物を取り除かれなければならない。フッ素化溶剤及び塩化溶剤を基礎とする洗浄剤は、フラックス残留物中のロジンを溶解するために首尾よく使用されてきた。しかしながら、樹脂成形の前の加工物を洗浄する必要性は、追加の高価な製造工程を導入する。さらに、該溶剤の使用は、それらの蒸気が大気中のオゾン層の破壊を引き起こすために、現在規制されている。
【０００７】
従って、低いフラックス残留物を有するハンダペースト、いわゆる無洗浄ハンダペーストが、従来開発されてきた。ＵＳ ５，１７６，７５９号は、例えば、混合物で粉末ハンダ及びフラックスを有するハンダ付け後に残っている最小のフラックス残留物を有するハンダペーストを開示している。前記フラックスは、ロジン又はロジン誘導体、活性剤及びチキソトロープ剤を含有するキャリヤー成分約５質量％〜約４０質量％、並びに溶剤約６０質量％〜約９５質量％を含有する。前記溶剤は、主に（５０質量％より多い）、アルキル基において炭素原子１〜４個を有する２−アルキル−１，３−ヘキサンジオールを含有する。該溶剤において使用される２−アルキル−１，３−ヘキサンジオールの粘度は、低い（典型的に２０℃で約３２３ｃｐｓの範囲内）。この特許において、残りの残留物は、視覚的に観察され、かつ四等級１〜４の一つを割り当てる。残っているフラックスの百分率は与えられない。このタイプのハンダペーストでのリフローハンダ付け後に残っている減少されたフラックス残留物は、高い信頼性を要求するための通常の電子装置における実質的な問題を生じない。しかしながら、減少された残留物のハンダペーストは、非常に高い信頼性を要求するための今日の電子装置について完全に十分でない。
【０００８】
ＵＳ ６，８８７，３１９ Ｂ２号は、あらゆるロジンを含まない残留物のないハンダペーストを開示している。残留物のないハンダは、リフローハンダ付け後に殆ど又は全くフラックス残留物を残さず、かつロジンを有さないペースト状のフラックスと混合させたハンダ粉末を含有する。該フラックスは、全量３０〜９０質量％で、少なくとも１つの固形の溶剤、及び少なくとも１つの高粘度の溶剤、少なくとも１つの液体溶剤に加えて、リフローハンダ付け温度で蒸発した全ての溶剤を含有する。該フラックスは、チキソトロープ剤、例えば脂肪酸アミド０．５〜１２％、及び有機酸及びそれらのアミン塩から選択された活性剤１〜１５％をさらに含有してよく、その際、チキソトロープ剤及び活性剤は、溶剤が蒸発している間に、溶剤の存在下で蒸発する。このハンダペーストは、リフローハンダ付け後に残った残留物量から十分であると思われるが、しかし均一性、ペースト分離に反した安定性、及び濡れの要求に関してまだ十分ではない。
【０００９】
従って、リフローハンダ付け後に残っている多くて２％のフラックスを有する、良好な濡れ、より高い安定性及び均一な低残留物ハンダペーストの連続した必要がある。フラックス残留物は、成形加工が実施されなければならない場合でさえ、他の加工工程と相容性であり、従って洗浄によってフラックス残留物を取り除く必要性を回避するべきである。
【００１０】
発明の概要
種々の実施態様において、本発明は、低残留物のハンダペーストを提供する。リフローハンダ付け後に残っているフラックス残留物は、透明で、固く、及び結晶様であり、かつ先に残留物を洗い流さない他の加工工程と相容性である。該ハンダペーストは、３９０℃までのリフローピーク温度に耐える。残りの残留物は、１８５℃までの成形温度に耐える。
【００１１】
種々の実施態様において、前記ハンダペーストは、フラックス中で分散されたハンダ粉末を含有し、該フラックスは、溶剤系、少なくとも１つのチキソトロープ剤、少なくとも１つの活性剤、及びロジンの均質混合物を含有し、前記溶剤系は、室温で高粘度の溶剤及び／又は固形の溶剤を含有し、かつそれぞれフラックスの全質量に対して、溶剤系の濃度は、５５〜７５質量％に達し、並びにロジンの濃度は、１０〜２５質量％に達する。
【００１２】
他の及びさらなる利点並びに実施態様と共に本発明のより良い理解のために、実施例、追記された請求項において示す範囲に関連して取り入れられた以下の記述を参照する。
【００１３】
発明の詳細な説明
本発明は、好ましい実施態様に関連して記載されている。これら実施態様は、本発明の理解の補助をもたらし、かつあらゆる方法で本発明を制限することを意図しない、及び制限すると解されるべきではない。本発明の開示を読むことで当業者に明らかになってよい、全ての代替、修正及び同等物は、本発明の趣旨及び範囲に含まれる。
【００１４】
種々の実施態様において、本発明のハンダペーストは、フラックスの多くて２％の非常に低いフラックス残留物のみを有する。該残留物は、非伝導性であり、化学的に不活性であり、硬く、かつ無色明澄である。本発明の種々の実施態様による、ハンダペーストの残留物は、さらなる組立加工の前に洗い落とされてはならず、従って組立費用を低減する。
【００１５】
前記のハンダペーストは、フラックス中で分散させたハンダ粉末を含有する。計画されるように、ハンダペーストの有益な特性は、溶剤系、少なくとも１つのチキソトロープ剤、少なくとも１つの活性剤、及びロジンの均質混合物を含有するフラックスで得られることができ、その際、該溶剤系は、高粘度の溶剤及び／又は固形の溶剤を含有し、かつそれぞれフラックスの全質量に対して、溶剤系の濃度が、５５〜７５質量％に達し、及びロジンの濃度が、１０〜２５質量％に達する。
【００１６】
有利には、該ハンダペーストは、ハンダ粉末８０〜９０質量％を含有し、バランスはフラックスである。
【００１７】
ハンダペーストのフラックスは、溶剤に関して比較的少ない量のロジンを含有する。該ハンダペーストの十分な高粘度を保証するために、前記溶剤系は、室温で高粘度の溶剤及び固形の溶剤を含有する。本明細書で使用される"高粘度の溶剤"という用語は、室温で高粘度のシロップの様なレオロジー特性を有する、３０℃で少なくとも１００００ｃｐｓの粘度を有するものを示す。より有利には、高粘度の溶剤の粘度は、１０００００ｃｐｓより大きい。"固形の溶剤"という用語に関しては、溶剤が、室温で固体状態であることを意味する。
【００１８】
均質混合物は、溶剤の均一な混合物（例えば、高粘度の溶剤及び／又は固形の溶剤の均一な混合物）を含む。種々の実施態様において、均質混合物は、溶剤の均一な混合物（例えば、高粘度の溶剤、固形の溶剤、グリコールエーテル、及び／又はアルコールの均一な混合物）を含む。この溶剤系は、フラックスの安定性を改善する。
【００１９】
高粘度の溶剤及び／又は固形の溶剤に加えて、前記溶剤系は、高粘度の溶剤よりも低い粘度を有する１つ以上のアルコール及び１つ以上のグリコールエーテルを含有する。
【００２０】
有利には、溶剤系の均質混合物は、トリメチロプロパン、１，２−オクタンジオール、１，８−オクタンジオール、２，５−ジメチル−２，５−ヘキサンジオール、イソボルニルシクロヘキサノール、又はそれらの組み合わせからなる群から選択された、室温で高粘度の溶剤及び／又は固形の溶剤の混合物を含む。
【００２１】
前記グリコールエーテルは、モノ−、ジ−もしくはトリ−プロピレングリコールメチルエーテル、モノ−、ジ−もしくはトリ−プロピレングリコールｎ−ブチルエーテル、モノ−、ジ−もしくはトリ−エチレングリコールｎ−ブチルエーテル、エチレングリコールメチルエーテル、トリ−エチレングリコールメチルエーテル、ジ−エチレングリコールジ−ブチルエーテル、テトラ−エチレングリコールジ−メチルエーテル、又はそれらの組み合わせからなる群から選択される。
【００２２】
前記アルコールは、有利には、２−エチル−１，３−ヘキサンジオール、ｎ−デシルアルコール、２−メチル−２，４−ペンタンジオール、テルピネオール及びイソプロパノール又はそれらの混合物からなる群から選択される。
【００２３】
最良の結果は、それぞれのフラックスの全質量に対して、室温で高粘度の溶剤及び／又は固形の溶剤３０〜５０質量％、グリコールエーテル１０〜３０質量％、及びアルコール１０〜２０質量％を含有する溶剤系で得られた。
【００２４】
前記ロジンは、トール油ロジン、水素化ロジン、部分的に水素化されたロジン、脱水素化ロジン又はそれらの組み合わせからなる群から選択される。最も有利には、水素化ロジン又はトール油ロジンが使用される。
【００２５】
フラックスのレオロジー特性を改質するためには、有利には、グリセリルトリス−１２−ヒドロキシステアレート、改質グリセリルトリス−１２−ヒドロキシステアレート、ポリアミド、ステアラミド又はそれらの組み合わせからなる群から選択されるチキソトロープ剤１〜６質量％を含有する。グリセリルトリス−１２−ヒドロキシステアレート又はステアラミドが、最も好ましい。
【００２６】
有利には、前記活性剤は、フラックスの全質量に対して、１０〜２０質量％に達する。良好な濡れ性を得るために、有機酸とアミンとの組み合せが、活性剤として使用される。該有機酸は、カプロン酸、フェニル酢酸、安息香酸、サリチル酸、アミノ安息香酸、４−ｎ−ブチル安息香酸、４−ｔ−ブチル安息香酸、３，４−ジメトキシ安息香酸、シュウ酸、コハク酸、マレイン酸、リンゴ酸、アジピン酸、マロン酸、及びそれらの混合物からなる群から選択される。該アミンは、モノエタノールアミン、ジエタノールアミン、トリエタノールアミン、イソプロパノールアミン、又はそれらの組み合わせからなる群から選択される。良好な結果は、有機酸５〜１５質量％、及びアミン１〜１０質量％を含有する活性剤で得られ、その際、４−ｎ−ブチル安息香酸又は４−ｔｅｒｔ−ブチル安息香酸が有機酸として使用され、かつモノエタノールアミン又はジエタノールアミンがアミンとして使用された。
【００２７】
さらにハンダペーストの濡れ性を改良するために、添加剤０．５〜３質量％が、フラックスに添加されうる。特に、該添加剤は、エトキシ化アミンロジン、アミンロジン、ロジンのメチルエステル、ｎ−オレイルサルコシン及びオレイルイミダゾリン、又はそれらの混合物からなる群から選択される。
【００２８】
前記ハンダペーストは、電子適用のためのあらゆる有用なハンダ合金粉末、例えばダイ接着適用のための鉛の少なくとも８５質量％を有する高鉛を含有する合金、例えばＰｂＳｎ合金、ＰｂＳｎＡｇ合金、ＰｂＡｇ合金又はＰｂＩｎＡｇ合金を含有してよい。かかる合金の特定の例は、Ｐｂ９０Ｓｎ１０、Ｐｂ８８Ｓｎ１０Ａｇ２、Ｐｂ９２．５Ｓｎ５Ａｇ２．５、ＰＢ９５．５Ｓｎ２Ａｇ２．５、Ｐｂ９７Ａｇ３、及びＰｂ９２．５Ｉｎ５Ａｇ２．５である。他の好適な鉛を含有するハンダ合金は、ＳＭＴ適用のために使用されるＳｎＰｂ合金、ＳｎＰｂＡｇ合金、ＳｎＰｂＢｉ合金及びＰｂＳｎＳｂ合金である。ＳＭＴ適用のための鉛を有さないハンダ合金は、例えばＳｎＡｇＣｕ合金、ＳｎＡｇ合金、ＳｎＣｕ合金、ＳｎＣｕＩｎ合金、ＳｎＡｇＣｕＳｂ合金、ＳｎＡｇＳｂ合金、ＳｎＳｂ合金、及びＢｉＳｎ合金を使用されることもできる。ＳＭＴ適用のための特定の鉛を含有する合金は、Ｓｎ６３Ｐｂ３７及びＳｎ６２Ｐｂ３６Ａｇ２であり、一方ＳＭＴ適用のための鉛を含まないハンダ合金は、Ｓｎ９６．５Ａｇ３．５、Ｓｎ９５．５Ａｇ４Ｃｕ０．５、Ｓｎ９６Ａｇ３．５Ｃｕ０．５、及びＳｎ９６．５Ａｇ３Ｃｕ０．５から選択されてもよい。
【００２９】
表面実装技術の適用のためには、さらにハンダフラックスが、ジメチルフタレート、ジブチルフタレート、ジイソデシルフタレート、ブチルオレエート、ジイソブチルアジペート、ジオクチルアジペート、ジプロピレングリコールジベンゾエート、ジオクチルセバセート、及びそれらの混合物からなる群から選択されてよい、可塑剤０．１〜２質量％を含有することが好ましい。前記の適用のために、同様に、ハンダペーストは、鉛を含まない、又は鉛を含有するハンダ合金を有してよい。
【００３０】
該適用のために、溶剤系は、有利には、室温で高粘度の溶剤及び／又は固形の溶剤２０〜４０質量％、及びアルコール３０〜５０質量％を含有するために改質される。さらに活性剤は、それぞれフラックスの全質量に対して、酸５〜１５質量％、及びアミン１〜１０質量％を含有する。
【００３１】
前記で与えられたペースト組成物は、良好なハンダ付け性を提供する。リフローの間、ハンダペーストは、約１４０〜１６０℃まで加熱し、フラックスは、活性し始め、かつ溶剤は、蒸発し始める。温度が増加し続ける時、活性剤は、酸化物を合金及び部品の表面から取り除いて、良好な接着形成のための濡れを促進し始める。加えて、ロジンは、溶融してハンダ粉末粒子の周りの保護被覆を形成し始め、温度が上昇し続ける時に再酸化を最小限にする。前記で明記されたロジン及び活性剤の量は、完全な合金の合体が生じるまでこれらの機能を満たすのに十分であり、従ってハンダボール形成の可能性を低減する。
【００３２】
ハンダペーストの分配の性能は、非常に重要である。それらは、フラックスの形成によって、さらにハンダ粉末の粒子サイズ分布及び形態によって影響を受ける。簡単な分配のために、前記の粉末粒子は、球状の形態を有すべきである。
【００３３】
本発明によるハンダペーストの製造は、最初に選択された溶剤を容器中へ添加し、加熱し、そしてそれらを撹拌することによって行われる。温度が約１００℃に達する時に、ロジン及びチキソトロープ剤を添加する。ロジン及びチキソトロープ剤の溶解後に、酸性の活性剤を添加する。全ての固体を溶解した後、加熱をやめて、その系を冷却する。約５０℃で、該活性剤のアミン成分を添加し、そしてその組成物を室温まで、撹拌し続けながら、冷却させる。
【００３４】
一般に本発明を記述してきたが、本発明は、次の実施例に対する次の参照によってより容易に理解されてよく、指示されない限り、実例として提供され、かつ本発明を制限することを意図しない。
【００３５】
実施例１
この実施例において、分配によって加工物に適用することができる、本発明によるハンダペーストを製造した。
【００３６】
ハンダペーストを製造するために、ハンダ合金Ｓｎ５Ｐｂ９２．５Ａｇ２．５（−３２５〜＋５００メッシュ）８５質量部を、フラックス１５質量部と混合した。
【００３７】
該フラックスは、イソボルニルシクロヘキサノール３０質量％、１，２−オクタンジオール（高粘度の溶剤及び固形の溶剤）５質量％、ブチルカルビトール（エチレングリコールエーテル）１３質量％、２−エチル−１，３−ヘキサンジオール１４質量％、イソプロパノール（アルコール）４質量％、Ｆｏｒａｌ ＡＸ（水素化ロジン、Ｈｅｒｃｕｌｅｓ社の商標名）１６質量％、ステアラミド（チキソトロープ剤）３質量％、４−ｎ−ブチル安息香酸５質量％、サリチル酸（活性剤）５質量％、ジエタノールアミン（活性剤）４質量％、及びＰｏｌｙｒａｄ １１１０（添加剤、Ｈｅｒｃｕｌｅｓ社の商標名）１質量％から構成した。
【００３８】
該フラックスのそれぞれの成分を、ガラス製のビーカー中で、機械撹拌ブレードを使用して、添加、加熱、及び溶解して、溶液を製造した。全てを加熱及び混合した後、種々の溶剤は、均質混合物になった。前記ペーストを、ハンダ粉末を該フラックスで均一に混合することによって製造した。該フラックスのブルックフィールド粘度は、３０〜１００ｋｃｐｓであり、該ペーストは２００〜３００ｋｃｐｓであった。
【００３９】
このフラックスによって製造された無洗浄ペーストは、非常に良好な分配性、ハンダ付け性、及び濡れ性を示し、さらに残っている残留物約２％を有する非常に良好なペースト安定性（分離が適用中に生じない）を示す。
【００４０】
実施例２
この実施例において、ファインピッチ印刷によって加工物に適用することができる、本発明によるハンダペーストを製造した。
【００４１】
ハンダペーストを製造するために、ハンダ合金Ｓｎ９６．５／Ａｇ３．５（−３２５〜＋５００メッシュ）８８質量部を、フラックス１２質量部と混合した。
【００４２】
そのビヒクルは、イソボルニルシクロヘキサノール２０質量％、トリメチロプロパン（高粘度の溶剤及び固形の溶剤）６質量％、テルピネオール２７質量％、２−エチル−１，３−ヘキサンジオール５質量％、イソプロパノール（アルコール）５質量％、Ｆｏｒａｌ ＡＸ（水素化ロジン）１６質量％、ステアラミド（チキソトロープ剤）５質量％、４−ｎ−ブチル安息香酸５質量％、安息香酸５質量％、ジエタノールアミン（活性剤）４質量％、Ｐｏｌｙｒａｄ １１１０（添加剤）１質量％、及びジメチルフタレート（可塑剤）１質量％から構成した。
【００４３】
該フラックスのそれぞれの成分を、ガラス製のビーカー中で、機械撹拌ブレードを使用して、添加、加熱、及び溶解して、溶液を製造した。全てを加熱及び混合した後、種々の溶剤は、均質混合物になった。前記ペーストを、ハンダ粉末を該フラックスで均一に混合することによって製造した。該フラックスのブルックフィールド粘度は、２０〜８０ｋｃｐｓであり、該ペーストは６００〜８００ｋｃｐｓであった。
【００４４】
このフラックスによって製造された無洗浄ペーストは、非常に良好な印刷適性、ハンダ付け性、及び濡れ性を示し、さらに残っている残留物約２％を有する非常に良好なペースト安定性（分離が適用中に生じない）を示す。
【００４５】
本発明は、本発明の特定の実施態様に関して記述しているが、さらに修正できることが理解され、かつこの適用は、一般に本発明の原則に従い、かつ本発明の属する技術の範囲内の公知の又は従来の実施の範囲内にあり、前記に示す本質的な特徴に適用されてよく、追加の請求項の範囲に従う本発明の開示からの逸脱を含む本発明のあらゆる変更、使用又は適応を保護することを意図する。
【国際調査報告】
2009542019.tif 000002
2009542019.tif 000003
2009542019.tif 000004